(57)【要約】【課題】高湿度環境下でも速やかに硬化して、プラスチックはもちろん、金属やガラスに対しても優れた密着性を有する立体造形物を精度良く製造できる組成物を提供する。【解決手段】本発明の立体造形用組成物は、カチオン重合性化合物と、光又は熱重合開始剤とを含有し、前記カチオン重合性化合物は、ビニルエーテル基と水酸基とを有する化合物（Ａ）と、オキセタニル基と水酸基とを有する化合物（Ｂ）と、下記式（ｃ）で表される化合物（Ｃ）を少なくとも含有し、前記化合物（Ａ）と化合物（Ｂ）と化合物（Ｃ）の合計含有量がカチオン重合性化合物全量の５０重量％以上であり、且つ前記化合物（Ａ）の含有量［Ａ］と化合物（Ｂ）の含有量［Ｂ］が下記式（１）を満たす。    Ａ／（Ａ＋Ｂ）≧０．３      （１）【化１】2020117646.tif 000018【選択図】なし【特許請求の範囲】
【請求項１】
下記カチオン重合性化合物と、光又は熱重合開始剤とを含有する立体造形用組成物。
カチオン重合性化合物：ビニルエーテル基と水酸基とを有する化合物（Ａ）と、オキセタニル基と水酸基とを有する化合物（Ｂ）と、下記式（ｃ）
【化１】
2020117646.tif 000017
（式中、Ｘは単結合又は連結基を示す）
で表される化合物（Ｃ）を少なくとも含有し、前記化合物（Ａ）と化合物（Ｂ）と化合物（Ｃ）の合計含有量がカチオン重合性化合物全量の５０重量％以上であり、且つ前記化合物（Ａ）の含有量［Ａ］と化合物（Ｂ）の含有量［Ｂ］が下記式（１）を満たす、カチオン重合性化合物。
Ａ／（Ａ＋Ｂ）≧０．３      （１）
【請求項２】
カチオン重合性化合物として、更に、脂環骨格又は非芳香族性複素環骨格に２個以上のビニルエーテル基が結合した化合物（Ｄ）（水酸基を有する化合物は除く）を、カチオン重合性化合物全量の１〜１０重量％含有する、請求項１に記載の立体造形用組成物。
【請求項３】
カチオン重合性化合物として、更に、オキセタニル基を２個以上有する化合物（Ｅ）（水酸基を有する化合物は除く）を、カチオン重合性化合物全量の１５〜４０重量％含有する、請求項１又は２に記載の立体造形用組成物。
【請求項４】
増感剤、又は増感剤と増感助剤とを含有する請求項１〜３の何れか１項に記載の立体造形用組成物。
【請求項５】
色材を含有する、請求項１〜４の何れか１項に記載の立体造形用組成物。
【請求項６】
分散剤を含有する、請求項１〜５の何れか１項に記載の立体造形用組成物。
【請求項７】
請求項１〜６の何れか１項に記載の立体造形用組成物の硬化物。
【請求項８】
紙、プラスチック、金属、及びガラスから選択される少なくとも１種の基材上への密着性（ＪＩＳ  Ｋ  ５６００−５−６に準拠）が６段階分類試験において分類０〜２である、硬化物。
【請求項９】
請求項７又は８に記載の硬化物から成る立体造形物。
【請求項１０】
厚膜印刷物若しくは点字印刷物である請求項９に記載の立体造形物。
【請求項１１】
基材表面に請求項９又は１０に記載の立体造形物が固着した構造物。
【請求項１２】
インクジェット方式で、基材表面に、請求項１〜６の何れか１項に記載の立体造形用組成物を吐出し、その後、吐出された立体造形用組成物を硬化させる工程を経て、基材表面に前記立体造形用組成物の硬化物から成る立体造形物が固着した構造物を得る構造物の製造方法。
【請求項１３】
請求項１〜６の何れか１項に記載の立体造形用組成物を含む厚膜印刷用インク。
【請求項１４】
請求項１〜６の何れか１項に記載の立体造形用組成物を含む点字印刷用インク。
【発明の詳細な説明】
【技術分野】
【０００１】
本発明は、立体造形用組成物に関する。上記組成物はインクジェット方式によって立体造形物を製造する用途に好適に使用される。
【背景技術】
【０００２】
近年、硬化性組成物をインクジェット方式で吐出して塗膜を形成し、上記塗膜を硬化させて薄膜硬化物を得、得られた薄膜硬化物上に更に塗膜を形成するという作業を繰り返すことにより薄膜硬化物を積層して立体造形物を製造する方法が知られている。この方法によれば、金型を作成する必要がないので形状の変更が容易であり、目的とする立体構造物を小ロットでも安価に製造することができる。そのため、例えば、医療器具の分野では、個々の患者に合わせた製品を作成するためにこの方法が用いられている。
【０００３】
インクジェット方式で吐出する硬化性組成物としては、アクリル系樹脂が知られている（例えば、特許文献１）。しかし、アクリル系樹脂等のラジカル硬化性組成物は酸素により硬化が阻害され易く、特にインクジェット方式では硬化性組成物を小さな液滴の状態で吐出するため酸素による硬化阻害が顕著であり、滲みが発生したり、臭気の原因となる未反応モノマーが多く残留することが問題であった。また、基材密着性が低く、硬化物の密着性を向上させるため基材表面に加工を施す必要があることも問題であった。
【０００４】
一方、カチオン硬化性組成物は酸素による硬化阻害を受けることがない。また、ラジカル硬化性組成物に比べて基材密着性に優れる。特許文献２には、脂環式エポキシ化合物と、ジ又はトリビニルエーテル化合物と、３−アルキル−３−ヒドロキシアルキルオキセタンとをモノマーとして含むカチオン硬化性組成物は低粘度で、インクジェット用インクとして使用した場合には優れた吐出性を示し、紫外線を照射することで速やかに硬化して、基材密着性に優れ、高硬度を有する硬化物を形成することが記載されている。
【先行技術文献】
【特許文献】
【０００５】
【特許文献１】特許第３８９３８３３号公報
【特許文献２】特開２０１５−３８１６６号公報
【発明の概要】
【発明が解決しようとする課題】
【０００６】
しかし、上記特許文献２に記載のカチオン硬化性組成物の硬化物は、プラスチックに対する密着性には優れるが、金属やガラスに対しては密着性が低く、密着性を向上するためには、金属やガラスにプライマー処理等の表面加工処理を施す必要があった。また、湿度５０％ＲＨ以上の高湿度環境下においては、硬化阻害が顕著であることがわかった。
【０００７】
従って、本発明の目的は、高湿度環境下でも速やかに硬化して、プラスチックはもちろん、金属やガラスに対しても優れた密着性を有する立体造形物を精度良く製造できる立体造形用組成物を提供することにある。
本発明の別の目的は、高湿度環境下でも速やかに硬化して寸法安定性に優れ、且つプラスチックはもちろん、金属やガラスに対しても優れた密着性を有する立体造形物を精度良く製造できる立体造形用組成物を提供することにある。
本発明の他の目的は、上記立体造形用組成物の硬化物からなる立体造形物が基材表面に固着した構造物を提供することにある。
本発明の他の目的は、上記構造物の製造方法を提供することにある。
【課題を解決するための手段】
【０００８】
本発明者等は上記課題を解決するため鋭意検討した結果、特定のカチオン重合性モノマーを特定の割合で含有するカチオン重合性化合物と、光又は熱重合開始剤とを含有する立体造形用組成物によれば、優れた硬化感度を有し、光照射又は加熱処理を施すことにより、高湿度環境下でも速やかに硬化して、プラスチックはもちろん、金属やガラスに対しても優れた密着性を有する硬化物を形成することができることを見いだした。本発明はこれらの知見に基づいて完成させたものである。
【０００９】
すなわち、本発明は、下記カチオン重合性化合物と、光又は熱重合開始剤とを含有する立体造形用組成物を提供する。
カチオン重合性化合物：ビニルエーテル基と水酸基とを有する化合物（Ａ）と、オキセタニル基と水酸基とを有する化合物（Ｂ）と、下記式（ｃ）
【化１】
2020117646.tif 000002
（式中、Ｘは単結合又は連結基を示す）
で表される化合物（Ｃ）を少なくとも含有し、上記化合物（Ａ）と化合物（Ｂ）と化合物（Ｃ）の合計含有量がカチオン重合性化合物全量の５０重量％以上であり、且つ上記化合物（Ａ）の含有量［Ａ］と化合物（Ｂ）の含有量［Ｂ］が下記式（１）を満たす、カチオン重合性化合物。
Ａ／（Ａ＋Ｂ）≧０．３      （１）
【００１０】
本発明は、また、カチオン重合性化合物として、更に、脂環骨格又は非芳香族性複素環骨格に２個以上のビニルエーテル基が結合した化合物（Ｄ）（水酸基を有する化合物は除く）を、カチオン重合性化合物全量の１〜１０重量％含有する上記の立体造形用組成物を提供する。
【００１１】
本発明は、また、カチオン重合性化合物として、更に、オキセタニル基を２個以上有する化合物（Ｅ）（水酸基を有する化合物は除く）を、カチオン重合性化合物全量の１５〜４０重量％含有する上記の立体造形用組成物を提供する。
【００１２】
本発明は、また、増感剤、又は増感剤と増感助剤とを含有する上記の立体造形用組成物を提供する。
【００１３】
本発明は、また、色材を含有する上記の立体造形用組成物を提供する。
【００１４】
本発明は、また、分散剤を含有する上記の立体造形用組成物を提供する。
【００１５】
本発明は、また、上記立体造形用組成物の硬化物を提供する。
【００１６】
本発明は、また、紙、プラスチック、金属、及びガラスから選択される少なくとも１種の基材上への密着性（ＪＩＳ  Ｋ  ５６００−５−６に準拠）が６段階分類試験において分類０〜２である、硬化物を提供する。
【００１７】
本発明は、また、上記硬化物から成る立体造形物を提供する。
【００１８】
本発明は、また、厚膜印刷物若しくは点字印刷物である上記立体造形物を提供する。
【００１９】
本発明は、また、基材表面に上記立体造形物が固着した構造物を提供する。
【００２０】
本発明は、また、インクジェット方式で、基材表面に、上記立体造形用組成物を吐出し、その後、吐出された立体造形用組成物を硬化させる工程を経て、基材表面に上記立体造形用組成物の硬化物から成る立体造形物が固着した構造物を得る構造物の製造方法を提供する。
【００２１】
本発明は、また、上記立体造形用組成物を含む厚膜印刷用インクを提供する。
【００２２】
本発明は、また、上記立体造形用組成物を含む点字印刷用インクを提供する。
【発明の効果】
【００２３】
本発明の立体造形用組成物は、光照射又は加熱処理を施す前は低粘度で塗布性に優れる。また、高湿度環境下でも、光照射又は加熱処理を施すことにより、速やかに硬化して、プラスチックはもちろん、金属やガラスに対しても優れた密着性を有する硬化物を形成することができる。このため湿度影響が小さく、作業時の環境条件に左右されない立体造形が可能となる。
【００２４】
本発明の立体造形用組成物をインクジェット用インクとして用いれば、低粘度で吐出性に優れ、高湿度下でも、金属やガラスの表面に直接塗布し、その後硬化させることにより、非常に高精度で、密着性に優れるインク被膜を形成することができる。そのため、本発明の立体造形用組成物は、特にインクジェット方式で立体造形物（例えば、厚膜印刷物、点字印刷物等）を製造する用途に好適に使用することができる。
【発明を実施するための形態】
【００２５】
［立体造形用組成物］
本発明の立体造形用組成物は、カチオン重合性化合物と、光又は熱重合開始剤とを含有する。
【００２６】
（カチオン重合性化合物）
本発明の立体造形用組成物は、カチオン重合性化合物として、ビニルエーテル基と水酸基とを有する化合物（Ａ）と、オキセタニル基と水酸基とを有する化合物（Ｂ）と、式（ｃ）で表される化合物（Ｃ）を少なくとも含有する。
【００２７】
本発明の立体造形用組成物は、カチオン重合性化合物として、更に、脂環骨格又は非芳香族性複素環骨格に２個以上のビニルエーテル基が結合した化合物であって、水酸基は有さない化合物（Ｄ）を含有していても良く、更にまた、オキセタニル基を２個以上有し、水酸基を有さない化合物（Ｅ）を含有していても良い。
【００２８】
（化合物（Ａ））
化合物（Ａ）は、ビニルエーテル基と水酸基とをそれぞれ少なくとも１個有する化合物であり、カチオン重合性モノマーである。化合物（Ａ）を含む本発明の立体造形用組成物を硬化して得られる硬化物は、化合物（Ａ）のビニルエーテル基と水酸基とが重合して高度な架橋構造体を形成するため高硬度と強靱性とを有する。
【００２９】
化合物（Ａ）としては、なかでも、得られる硬化物の高硬度化、低硬化収縮化、密着性向上の観点から、１分子中にビニルエーテル基１個と水酸基１個とを有する化合物（ａ）が好ましい。
【００３０】
上記化合物（ａ）は、例えば下記式で表される。
ＨＯ−Ｒａ−ＣＨ＝ＣＨ２      （a-1）
（式中、Ｒａは２価の炭化水素基、２価の複素環式基、又はこれらが単結合若しくは連結基を介して結合した２価の基を示す）
【００３１】
上記炭化水素基には、脂肪族炭化水素基、脂環式炭化水素基、及び芳香族炭化水素基が含まれる。
【００３２】
２価の脂肪族炭化水素基としては、例えば、メチレン基、メチルメチレン基、ジメチルメチレン基、エチレン基、プロピレン基、トリメチレン基等の炭素数１〜１８の直鎖状又は分岐鎖状のアルキレン基；ビニレン、１−メチルビニレン、プロペニレン、１−ブテニレン、２−ブテニレン、１−ペンテニレン、２−ペンテニレン基等の炭素数２〜１８の直鎖状又は分岐鎖状アルケニレン基；エチニレン、プロピニレン、３−メチル−１−プロピニレン、ブチニレン、１、３−ブタジイニレン基等の炭素数２〜１８の直鎖状又は分岐鎖状アルキニレン基が挙げられる。
【００３３】
２価の脂環式炭化水素基を構成する脂環には、単環式炭化水素環及び多環式炭化水素環が含まれ、上記多環式炭化水素環には、スピロ炭化水素環、環集合炭化水素環、架橋環式炭化水素環、縮合環式炭化水素環、架橋縮合環式炭化水素環が含まれる。２価の脂環式炭化水素基としては、上記脂環の構造式から２個の水素原子を除いた基が挙げられる。
【００３４】
上記単環式炭化水素環としては、例えば、シクロプロパン、シクロブタン、シクロペンタン、シクロヘキサン、シクロヘプタン、シクロオクタン等のＣ３−１２シクロアルカン環；シクロペンテン、シクロヘキセン等のＣ３−１２シクロアルケン環等が挙げられる。
【００３５】
上記スピロ炭化水素環としては、例えば、スピロ［４．４］ノナン、スピロ［４．５］デカン、スピロビシクロヘキサン等のＣ５−１６スピロ炭化水素環等が挙げられる。
【００３６】
上記環集合炭化水素環としては、例えば、ビシクロヘキサン等のＣ５−１２シクロアルカン環を２個以上含む環集合炭化水素環等が挙げられる。
【００３７】
上記架橋環式炭化水素環としては、例えば、ピナン、ボルナン、ノルピナン、ノルボルナン、ノルボルネン、ビシクロヘプタン、ビシクロヘプテン、ビシクロオクタン（ビシクロ［２．２．２］オクタン、ビシクロ［３．２．１］オクタン等）等の２環式炭化水素環；ホモブレダン、アダマンタン、トリシクロ［５．２．１．０２，６］デカン、トリシクロ［４．３．１．１２，５］ウンデカン等の３環式炭化水素環；テトラシクロ［４．４．０．１２，５．１７，１０］ドデカン、パーヒドロ−１，４−メタノ−５，８−メタノナフタレン等の４環式炭化水素環等が挙げられる。
【００３８】
上記縮合環式炭化水素環としては、例えば、パーヒドロナフタレン（デカリン）、パーヒドロアントラセン、パーヒドロフェナントレン、パーヒドロアセナフテン、パーヒドロフルオレン、パーヒドロインデン、パーヒドロフェナレン等の５〜８員シクロアルカン環が複数個縮合した縮合環が挙げられる。
【００３９】
上記架橋縮合環式炭化水素環には、ジエン類の二量体（例えば、シクロペンタジエン、シクロヘキサジエン、シクロヘプタジエン等のシクロアルカジエンの二量体）や、その水素添加物等が挙げられる。
【００４０】
２価の芳香族炭化水素基としては、例えば、フェニレン基、ビフェニレン基、ナフチレン基等の、炭素数６〜１８のアリーレン基が挙げられる。
【００４１】
上記炭化水素基は、種々の置換基［例えば、ハロゲン原子、オキソ基、置換オキシ基（例えば、アルコキシ基、アリールオキシ基、アラルキルオキシ基、アシルオキシ基等）、カルボキシル基、置換オキシカルボニル基（アルコキシカルボニル基、アリールオキシカルボニル基、アラルキルオキシカルボニル基等）、置換又は無置換カルバモイル基、シアノ基、ニトロ基、置換又は無置換アミノ基、スルホ基、複素環式基等］を有していてもよい。上記カルボキシル基は有機合成の分野で慣用の保護基で保護されていてもよい。また、脂環式炭化水素基や芳香族炭化水素基の環には芳香族性又は非芳香族性の複素環が縮合していてもよい。
【００４２】
２価の複素環式基を構成する複素環には芳香族性複素環及び非芳香族性複素環が含まれ、例えば、ヘテロ原子として酸素原子を含む複素環（例えば、オキセタン環等の４員環；フラン環、テトラヒドロフラン環、オキサゾール環、イソオキサゾール環、γ−ブチロラクトン環等の５員環；４−オキソ−４Ｈ−ピラン環、テトラヒドロピラン環、モルホリン環等の６員環；ベンゾフラン環、イソベンゾフラン環、４−オキソ−４Ｈ−クロメン環、クロマン環、イソクロマン環等の縮合環；３−オキサトリシクロ［４．３．１．１４，８］ウンデカン−２−オン環、３−オキサトリシクロ［４．２．１．０４，８］ノナン−２−オン環等の橋かけ環）、ヘテロ原子としてイオウ原子を含む複素環（例えば、チオフェン環、チアゾール環、イソチアゾール環、チアジアゾール環等の５員環；４−オキソ−４Ｈ−チオピラン環等の６員環；ベンゾチオフェン環等の縮合環等）、ヘテロ原子として窒素原子を含む複素環（例えば、ピロール環、ピロリジン環、ピラゾール環、イミダゾール環、トリアゾール環等の５員環；ピリジン環、ピリダジン環、ピリミジン環、ピラジン環、ピペリジン環、ピペラジン環等の６員環；インドール環、インドリン環、キノリン環、アクリジン環、ナフチリジン環、キナゾリン環、プリン環等の縮合環等）等が挙げられる。上記複素環式基は、上記炭化水素基が有していてもよい置換基のほか、アルキル基（例えば、メチル基、エチル基等のＣ１−４アルキル基等）、シクロアルキル基、アリール基（例えば、フェニル基、ナフチル基等）等を有していてもよい。２価の複素環式基は、上記複素環の構造式から２個の水素原子を除いた基が挙げられる。
【００４３】
上記連結基としては、例えば、カルボニル基（−ＣＯ−）、エーテル結合（−Ｏ−）、チオエーテル結合（−Ｓ−）、エステル結合（−ＣＯＯ−）、アミド結合（−ＣＯＮＨ−）、カーボネート結合（−ＯＣＯＯ−）等が挙げられる。
【００４４】
上記Ｒａとしては、なかでも２価の炭化水素基、又は炭化水素基の２個以上が連結基を介して結合した２価の基が好ましく、特に好ましくは２価の脂肪族炭化水素基、又は脂肪族炭化水素基の２個以上が連結基を介して結合した２価の基、最も好ましくは炭素数１〜１８の直鎖状又は分岐鎖状のアルキレン基、又は炭素数１〜１８の直鎖状又は分岐鎖状のアルキレン基の２個以上が連結基を介して結合した基、とりわけ好ましくは炭素数１〜６の直鎖状又は分岐鎖状のアルキレン基、又は炭素数１〜６の直鎖状又は分岐鎖状のアルキレン基の２個以上が連結基を介して結合した基である。また、上記連結基としては、エーテル結合が好ましい。
【００４５】
化合物（Ａ）としては、下記式（a-1-1）〜（a-1-3）で表される化合物から選択される少なくとも１種を含有することが好ましく、とりわけ下記式（a-1-1）で表される化合物（＝化合物（a-1-1））を少なくとも含有することが好ましい。
【化２】
2020117646.tif 000003
【００４６】
（化合物（Ｂ））
化合物（Ｂ）はオキセタニル基と水酸基とをそれぞれ少なくとも１個有する化合物であり、カチオン重合性モノマーである。尚、化合物（Ｂ）にはビニルエーテル基を含有する化合物は含まれない。化合物（Ｂ）を含む本発明の立体造形用組成物は硬化性に優れ、上記立体造形用組成物を硬化して得られる硬化物は、金属やガラスに対して優れた密着性を有する。
【００４７】
化合物（Ｂ）としては、なかでも、得られる硬化物が高硬度と低硬化収縮性を兼ね備える点で、オキセタニル基１個と水酸基１個とを有する化合物（ｂ）が好ましい。
【００４８】
上記化合物（ｂ）は、例えば下記式で表される。
ＨＯ−Ｒｂ−Ｙ      （b-1）
（式中、Ｒｂは２価の炭化水素基、２価の複素環式基、又はこれらが単結合若しくは連結基を介して結合した２価の基を示し、Ｙはオキセタニル基を示す）
【００４９】
上記Ｒｂとしては、上記Ｒａと同様の例が挙げられる。上記Ｒｂとしては、なかでも２価の炭化水素基が好ましく、特に好ましくは２価の脂肪族炭化水素基、最も好ましくは炭素数１〜１８の直鎖状又は分岐鎖状のアルキレン基、とりわけ好ましくは炭素数１〜６の直鎖状又は分岐鎖状のアルキレン基である。
【００５０】
化合物（Ｂ）としては、下記式（b-1-1）で表される化合物（＝化合物（b-1-1））を少なくとも含有することが好ましい。
【化３】
2020117646.tif 000004
【００５１】
（化合物（Ｃ））
化合物（Ｃ）は下記式（ｃ）で表される化合物であり、カチオン重合性モノマーである。尚、化合物（Ｃ）にはビニルエーテル基やオキセタニル基を含有する化合物は含まれない。化合物（Ｃ）を含む本発明の立体造形用組成物は速硬化性を有し、上記立体造形用組成物を硬化して得られる硬化物は、高硬度を有する。
【化４】
2020117646.tif 000005
【００５２】
上記式（ｃ）中、Ｘは単結合又は連結基を示す。上記連結基としては、例えば、二価の炭化水素基、炭素−炭素二重結合の一部又は全部がエポキシ化されたアルケニレン基、カルボニル基（−ＣＯ−）、エーテル結合（−Ｏ−）、エステル結合（−ＣＯＯ−）、カーボネート基（−Ｏ−ＣＯ−Ｏ−）、アミド基（−ＣＯＮＨ−）、及びこれらが複数個連結した基等が挙げられる。
【００５３】
上記二価の炭化水素基としては、例えば、炭素数１〜１８の直鎖状又は分岐鎖状のアルキレン基、炭素数３〜１８の二価の脂環式炭化水素基等が挙げられる。炭素数１〜１８の直鎖状又は分岐鎖状のアルキレン基としては、例えば、メチレン基、メチルメチレン基、ジメチルメチレン基、エチレン基、プロピレン基、トリメチレン基等が挙げられる。炭素数３〜１８の二価の脂環式炭化水素基としては、例えば、１，２−シクロペンチレン基、１，３−シクロペンチレン基、シクロペンチリデン基、１，２−シクロヘキシレン基、１，３−シクロヘキシレン基、１，４−シクロヘキシレン基、シクロヘキシリデン基等のシクロアルキレン基（シクロアルキリデン基を含む）等が挙げられる。
【００５４】
上記炭素−炭素二重結合の一部又は全部がエポキシ化されたアルケニレン基（「エポキシ化アルケニレン基」と称する場合がある）におけるアルケニレン基としては、例えば、ビニレン基、プロペニレン基、１−ブテニレン基、２−ブテニレン基、ブタジエニレン基、ペンテニレン基、ヘキセニレン基、ヘプテニレン基、オクテニレン基等の炭素数２〜８の直鎖状又は分岐鎖状のアルケニレン基等が挙げられる。特に、上記エポキシ化アルケニレン基としては、炭素−炭素二重結合の全部がエポキシ化されたアルケニレン基が好ましく、より好ましくは炭素−炭素二重結合の全部がエポキシ化された炭素数２〜４のアルケニレン基である。
【００５５】
上記式（ｃ）中のシクロヘキセンオキシド基には、置換基が結合していても良く、上記置換基としては、例えば、ハロゲン原子、Ｃ１−１０アルキル基、Ｃ１−１０アルコキシ基、Ｃ２−１０アルケニルオキシ基（ビニルエーテル基は除く）、Ｃ６−１４アリールオキシ基、Ｃ７−１８アラルキルオキシ基、Ｃ１−１０アシルオキシ基、Ｃ１−１０アルコキシカルボニル基、Ｃ６−１４アリールオキシカルボニル基、Ｃ７−１８アラルキルオキシカルボニル基、エポキシ基含有基、Ｃ１−１０アシル基、イソシアナート基、スルホ基、カルバモイル基、オキソ基等が挙げられる。
【００５６】
上記式（ｃ）で表される化合物の代表的な例としては、（３，４，３’，４’−ジエポキシ）ビシクロヘキシル、ビス（３，４−エポキシシクロヘキシルメチル）エーテル、１，２−エポキシ−１，２−ビス（３，４−エポキシシクロヘキサン−１−イル）エタン、２，２−ビス（３，４−エポキシシクロヘキサン−１−イル）プロパン、１，２−ビス（３，４−エポキシシクロヘキサン−１−イル）エタンや、下記式（c-1）〜（c-8）で表される化合物等が挙げられる。尚、下記式（c-5）中のＬは炭素数１〜８のアルキレン基（好ましくは、メチレン基、エチレン基、プロピレン基、イソプロピレン基等の炭素数１〜３の直鎖状又は分岐鎖状のアルキレン基）を示す。また、下記式（c-5）（c-7）中のｎ１、ｎ２は、それぞれ１〜３０の整数を示す。
【化５】
2020117646.tif 000006
【００５７】
化合物（Ｃ）としては、なかでも、上記式（ｃ）で表され、式中のＸがエステル結合を含む基である化合物（＝化合物（ｃ’））を少なくとも含有することが、高湿度環境下でも速やかに硬化して、金属やガラスに対する優れた密着性と高硬度とを有する硬化物を形成することができる点で好ましい。
【００５８】
（化合物（Ｄ））
化合物（Ｄ）は、脂環骨格又は非芳香族性複素環骨格に２個以上のビニルエーテル基が結合した化合物（Ｄ）であり、カチオン重合性モノマーである。尚、化合物（Ｄ）には水酸基を含有する化合物や、エポキシ基を含有する化合物は含まれない。化合物（Ｄ）を含む立体造形用組成物は速硬化性を有し、上記立体造形用組成物を硬化して得られる硬化物は、高硬度を有する。
【００５９】
化合物（Ｄ）としては、例えば下記式（ｄ）で表される化合物が挙げられる。
Ｒｄ−（Ｏ−ＣＨ＝ＣＨ２）ｓ    （ｄ）
（式中、Ｒｄはｓ価の脂環式炭化水素基、ｓ価の非芳香族性複素環式基、又はこれらが単結合若しくは連結基を介して結合したｓ価の基を示し、ｓは２以上の整数を示す）
【００６０】
上記ｓ価の脂環式炭化水素基や非芳香族性複素環式基における、２価の脂環式炭化水素基や非芳香族性複素環式基としては、上記Ｒａと同様の例が挙げられる。また、ｓ価（ｓ≧３）の脂環式炭化水素基や非芳香族性複素環式基としては、２価の脂環式炭化水素基や非芳香族性複素環式基の構造式から、（ｓ−２）個の水素原子を除いた基が挙げられる。
【００６１】
上記ｓ価の脂環式炭化水素基や非芳香族性複素環式基は置換基（例えば、炭素数１〜３のアルキル基等）を有していてもよい。
【００６２】
化合物（Ｄ）としては、例えば、下記式（d-1）で表される化合物や下記式（d-2）で表される化合物等の、非芳香族性複素環骨格に２個以上のビニルエーテル基が結合した化合物（＝化合物（ｄ））（例えば、上記式（ｄ）中のＲｄがｓ価の非芳香族性複素環式基である化合物）が挙げられる。
【化６】
2020117646.tif 000007
【００６３】
また、化合物（Ｄ）としては、例えば、シクロヘキサンジビニルエーテル、シクロヘキサンジメタノールジビニルエーテル等の、脂環骨格に２個以上のビニルエーテル基が結合した化合物（ｄ’）（例えば、上記式（ｄ）中のＲｄがｓ価の脂環式炭化水素基である化合物）も挙げられる。
【００６４】
化合物（Ｄ）としては、なかでも、上記化合物（ｄ）［上記式（ｄ）中のＲｄがｓ価の非芳香族性複素環式基である化合物等の、非芳香族性複素環骨格に２個以上のビニルエーテル基が結合した化合物］を少なくとも含有することが好ましく、特に上記式（d-1）で表される化合物及び／又は上記式（d-2）で表される化合物を少なくとも含有することが好ましい。
【００６５】
（化合物（Ｅ））
化合物（Ｅ）は、オキセタニル基を２個以上有する化合物である。尚、化合物（Ｅ）には水酸基を含有する化合物や、エポキシ基を含有する化合物、ビニルエーテル基を含有する化合物は含まれない。化合物（Ｅ）を含む立体造形用組成物は硬化性に優れ、上記立体造形用組成物を硬化して得られる硬化物は、金属やガラスに対して優れた密着性を有する。
【００６６】
化合物（Ｅ）としては、例えば下記式（ｅ）で表される化合物が挙げられる。
Ｒｅ−（Ｙ）ｔ      （ｅ）
（式中、Ｒｅはｔ価の有機基を示し、Ｙはオキセタニル基を示す。ｔは２以上の整数を示す）
【００６７】
上記Ｒｅにおけるｔ価の有機基にはｔ価の炭化水素基、ｔ価の複素環式基、及びこれらの２以上が単結合又は連結基を介して結合したｔ価の基が含まれる。
【００６８】
上記ｔ価の炭化水素基及びｔ価の複素環式基としては、上記Ｒａにおける２価の炭化水素基や２価の複素環式基、及びこれらに対応するｔ価の基が挙げられる。上記連結基としては、上記Ｒａにおける連結基と同様の例が挙げられる。上記連結基としては、なかでも、エーテル結合が好ましい。これらの基は置換基を有していてもよく、置換基としてはＲａにおける炭化水素基が有していてもよい置換基と同様の例が挙げられる。
【００６９】
上記ｔは２以上の整数を示し、例えば２〜５、好ましくは２である。
【００７０】
化合物（Ｅ）としては、なかでも、オキセタニル基を２個有する化合物（例えば、上記式（ｅ）中のｔが２である化合物）を少なくとも含有することが好ましく、特に、下記式（e-1）で表される化合物及び／又は下記式（e-2）で表される化合物が好ましい。
【化７】
2020117646.tif 000008
【００７１】
化合物（Ｅ）としては、例えば、「アロンオキセタンＯＸＴ−２２１」、「アロンオキセタンＯＸＴ−１２１」（以上、東亞合成（株）製）等の市販品を使用することができる。
【００７２】
（その他のカチオン重合性化合物）
本発明の立体造形用組成物は、カチオン重合性化合物として、上記化合物（Ａ）〜（Ｅ）以外にも他のカチオン重合性化合物を１種又は２種以上含有していてもよい。
【００７３】
他のカチオン重合性化合物としては、カチオン重合性基（例えば、ビニルエーテル基、オキセタニル基、エポキシ基）を２個以上有するモノマー、すなわち多官能のカチオン重合性モノマーが、硬化性に優れる点で好ましく、例えば以下の化合物が挙げられる。
（１）脂環式エポキシ基を３個以上有する化合物
（２）脂環式エポキシ基とグリシジルエーテル基を有する化合物
（３）グリシジルエーテル基を２個以上有する化合物
（４）エチレンオキシド基を２個以上有する化合物
（５）脂肪族炭化水素基又は脂環式炭化水素基に２個以上のビニルエーテル基が結合した化合物
【００７４】
上記脂環式エポキシ基を３個以上有する化合物（１）としては、例えば、下記式（1-1）、（1-2）で表される化合物が挙げられる。式中のｎ３〜ｎ８は、それぞれ１〜３０の整数を示す。
【化８】
2020117646.tif 000009
【００７５】
上記脂環式エポキシ基とグリシジルエーテル基を有する化合物（２）としては、例えば、下記式（2-1）で表される化合物が挙げられる。
【化９】
2020117646.tif 000010
【００７６】
上記グリシジルエーテル基を２個以上有する化合物（３）としては、例えば、ビスフェノールＡ型エポキシ化合物、ビスフェノールＦ型エポキシ化合物、ビフェノール型エポキシ化合物、フェノールノボラック型エポキシ化合物、クレゾールノボラック型エポキシ化合物等の芳香族エポキシ化合物；水素化ビスフェノールＡ型エポキシ化合物、水素化ビスフェノールＦ型エポキシ化合物、水素化ビフェノール型エポキシ化合物、水素化フェノールノボラック型エポキシ化合物、水素化クレゾールノボラック型エポキシ化合物等の脂環式エポキシ化合物；下記式（3-1）〜（3-5）で表される化合物、トリメチロールエタントリグリシジルエーテル、ペンタエリスリトールテトラグリシジルエーテル、グリセリントリグリシジルエーテル、ジペンタエリスリトールヘキサグリシジルエーテル等の脂肪族エポキシ化合物が挙げられる。
【化１０】
2020117646.tif 000011
【００７７】
上記エチレンオキシド基を２個以上有する化合物（４）としては、例えば、下記式（4-1）で表される化合物等が挙げられる。
【化１１】
2020117646.tif 000012
【００７８】
式（4-1）中、Ｒ”は、ｐ価のアルコールの構造式からｐ個の水酸基を除いた基（ｐ価の有機基）であり、ｐ、ｎ９はそれぞれ自然数を表す。ｐ価のアルコール［Ｒ”（ＯＨ）p］としては、２，２−ビス（ヒドロキシメチル）−１−ブタノール等の多価アルコール（炭素数１〜１５の多価アルコール等）等が挙げられる。ｐは１〜６が好ましく、ｎ９は１〜３０が好ましい。ｐが２以上の場合、それぞれの［  ］内（外側の角括弧内）の基におけるｎ９は同一でもよく異なっていてもよい。上記式（4-1）で表される化合物としては、具体的には、２，２−ビス（ヒドロキシメチル）−１−ブタノールの１，２−エポキシ−４−（２−オキシラニル）シクロヘキサン付加物［例えば、商品名「ＥＨＰＥ３１５０」（（株）ダイセル製）等］等が挙げられる。
【００７９】
上記脂肪族炭化水素基又は脂環式炭化水素基に２個以上のビニルエーテル基が結合した化合物（５）としては、例えば、１，４−ブタンジオールジビニルエーテル、エチレングリコールジビニルエーテル、ジエチレングリコールジビニルエーテル、トリエチレングリコールジビニルエーテル、シクロヘキサンジメタノールジビニルエーテル等が挙げられる。
【００８０】
＜立体造形用組成物に含まれるカチオン重合性化合物の組成＞
本発明の立体造形用組成物は、カチオン重合性化合物として、化合物（Ａ）、化合物（Ｂ）、及び化合物（Ｃ）を少なくとも含有する。
【００８１】
また、本発明の立体造形用組成物は、カチオン重合性化合物として、化合物（Ａ）、化合物（Ｂ）、及び化合物（Ｃ）以外にも、上述の化合物（Ｄ）及び／又は化合物（Ｅ）を含有することができる。
【００８２】
上記化合物（Ａ）と化合物（Ｂ）と化合物（Ｃ）の合計含有量は、カチオン重合性化合物全量（立体造形用組成物に含まれる全カチオン重合性化合物）の５０重量％以上であり、なかでも、高湿度環境下での硬化性に特に優れる点で、５５重量％以上が好ましく、特に好ましくは６０重量％以上、最も好ましくは６５重量％以上である。また、上記化合物（Ａ）と化合物（Ｂ）と化合物（Ｃ）の合計含有量は、立体造形用組成物に含まれるカチオン重合性化合物全量の９０重量％以下であることが、高湿度環境下での硬化性に特に優れる点で好ましく、特に好ましくは８５重量％以下、最も好ましくは８０重量％以下、とりわけ好ましく７５重量％以下である。
【００８３】
また、下記式（１）
Ａ／（Ａ＋Ｂ）      （１）
（式中のＡは化合物（Ａ）の含有量を示し、Ｂは化合物（Ｂ）の含有量を示す）
から算出される化合物（Ａ）の含有量と化合物（Ｂ）の含有量の合計含有量における化合物（Ａ）の含有量の占める割合は、０．３以上であり、高湿度環境下での硬化性に特に優れる点で０．５以上が好ましく、特に好ましくは０．７以上、最も好ましくは０．８以上、とりわけ好ましくは０．８５以上である。また、金属やガラスに対する密着性に特に優れる点で、１．０未満であることが好ましく、特に好ましくは０．９５以下、最も好ましくは０．９０以下である。
【００８４】
上記化合物（Ａ）の含有量［Ａ］は、立体造形用組成物に含まれるカチオン重合性化合物全量の例えば１０〜４５重量％であり、金属やガラスに対する密着性に特に優れる点で１５〜４０重量％が好ましく、特に好ましくは２０〜４０重量％、最も好ましくは２５〜３５重量％、とりわけ好ましくは２５重量％を超え、３５重量％以下である。
【００８５】
上記化合物（a-1-1）の含有量は、立体造形用組成物に含まれるカチオン重合性化合物全量の例えば１０〜４５重量％であり、金属やガラスに対する密着性に特に優れる点で１５〜４０重量％が好ましく、特に好ましくは２０〜４０重量％、最も好ましくは２５〜３５重量％、とりわけ好ましくは２５重量％を超え、３５重量％以下である。
【００８６】
更に、水酸基を含有するカチオン重合性モノマーの合計含有量は、立体造形用組成物に含まれるカチオン重合性化合物全量の例えば２０〜５５重量％であることが金属やガラスに対する密着性に特に優れる点で好ましく、より好ましくは２３〜４５重量％、更に好ましくは２５重量％を超え、４５重量％以下、特に好ましくは３０〜４５重量％、最も好ましくは３０重量％以上、４０重量％未満である。
【００８７】
上記化合物（Ｂ）の含有量［Ｂ］は、立体造形用組成物に含まれるカチオン重合性化合物全量の例えば１〜１５重量％であり、高湿度環境下での硬化性に特に優れる点で１〜１０重量％が好ましく、特に好ましくは２重量％以上、１０重量％未満、最も好ましくは２〜８重量％、とりわけ好ましくは３〜８重量％である。
【００８８】
上記化合物（b-1-1）の含有量は、立体造形用組成物に含まれるカチオン重合性化合物全量の例えば１〜１５重量％であり、高湿度環境下での硬化性に特に優れる点で１〜１０重量％が好ましく、特に好ましくは２重量％以上、１０重量％未満、最も好ましくは２〜８重量％、とりわけ好ましくは３〜８重量％である。
【００８９】
上記化合物（Ｃ）の含有量は、立体造形用組成物に含まれるカチオン重合性化合物全量の例えば１５〜４５重量％であり、高湿度環境下での硬化性に特に優れる点で２０〜４５重量％が好ましく、特に好ましくは２５〜４５重量％、最も好ましくは３０〜４０重量％である。
【００９０】
上記化合物（ｃ’）の含有量は、立体造形用組成物に含まれるカチオン重合性化合物全量の例えば１５〜４５重量％であり、高湿度環境下での硬化性に特に優れる点で２０〜４５重量％が好ましく、特に好ましくは２５〜４５重量％、最も好ましくは３０〜４０重量％である。
【００９１】
上記化合物（Ｄ）の含有量は、立体造形用組成物に含まれるカチオン重合性化合物全量の例えば１〜１０重量％であり、金属やガラスに対する密着性に特に優れる点で１〜８重量％が好ましく、特に好ましくは２〜７重量％、最も好ましくは３〜６重量％である。
【００９２】
上記化合物（ｄ）の含有量は、立体造形用組成物に含まれるカチオン重合性化合物全量の例えば１〜１０重量％であり、金属やガラスに対する密着性に特に優れる点で１〜８重量％が好ましく、特に好ましくは２〜７重量％、最も好ましくは３〜６重量％である。
【００９３】
上記式（d-1）で表される化合物と式（d-2）で表される化合物の合計含有量は、立体造形用組成物に含まれるカチオン重合性化合物全量の例えば１〜１０重量％であり、金属やガラスに対する密着性に特に優れる点で１〜８重量％が好ましく、特に好ましくは２〜７重量％、最も好ましくは３〜６重量％である。
【００９４】
上記化合物（Ｅ）の含有量は、立体造形用組成物に含まれるカチオン重合性化合物全量の例えば１５〜４０重量％であり、高湿度環境下での硬化性に特に優れる点で１５〜３５重量％が好ましく、特に好ましくは２０〜３５重量％、最も好ましくは２５〜３５重量％、とりわけ好ましくは３０〜３５重量％である。
【００９５】
上記式（e-1）で表される化合物と式（e-2）で表される化合物の合計含有量は、立体造形用組成物に含まれるカチオン重合性化合物全量の例えば１５〜４０重量％であり、高湿度環境下での硬化性に特に優れる点で１５〜３５重量％が好ましく、特に好ましくは２０〜３５重量％、最も好ましくは２５〜３５重量％、とりわけ好ましくは３０〜３５重量％である。
【００９６】
上記式（e-1）で表される化合物の含有量は、立体造形用組成物に含まれるカチオン重合性化合物全量の例えば１５〜４０重量％であり、高湿度環境下での硬化性に特に優れる点で１５〜３５重量％が好ましく、特に好ましくは２０〜３５重量％、最も好ましくは２５〜３５重量％、とりわけ好ましくは３０〜３５重量％である。
【００９７】
本発明の立体造形用組成物は、カチオン重合性化合物全量における、化合物（Ａ）、化合物（Ｂ）、化合物（Ｃ）、化合物（Ｄ）、及び化合物（Ｅ）の合計含有量の占める割合は、例えば７５重量％以上、好ましくは８０重量％以上、特に好ましくは８５重量％以上、最も好ましくは９０重量％以上、とりわけ好ましくは９５重量％以上である。従って、本発明の立体造形用組成物に含まれるカチオン重合性化合物全量における、化合物（Ａ）、化合物（Ｂ）、化合物（Ｃ）、化合物（Ｄ）、及び化合物（Ｅ）以外のカチオン重合性化合物（例えば、上記その他のカチオン重合性化合物）の含有量（２種以上含有する場合はその総量）の占める割合は、例えば２５重量％以下、好ましくは２０重量％以下、特に好ましくは１５重量％以下、最も好ましくは１０重量％以下、とりわけ好ましくは５重量％以下である。
【００９８】
本発明の立体造形用組成物全量（１００重量％）における、上記カチオン重合性化合物の合計含有量は、例えば５０〜９９．９重量％程度、好ましくは７０〜９８重量％である。
【００９９】
本発明の立体造形用組成物は上記カチオン重合性化合物以外にも、他のモノマーを含有していてもよいが、他のモノマーの含有量は、本発明の立体造形用組成物に含まれる重合性化合物（＝重合性官能基を有する化合物、例えば、カチオン重合性化合物とラジカル重合性化合物）全量の例えば３０重量％以下であることが好ましく、より好ましくは２０重量％以下、特に好ましくは１０重量％以下、最も好ましくは５重量％以下、とりわけ好ましくは１重量％以下である。
【０１００】
（光又は熱重合開始剤）
本発明の立体造形用組成物は光又は熱重合開始剤を含有する。光又は熱重合開始剤には、光又は熱カチオン重合開始剤、及び光又は熱ラジカル重合開始剤が含まれる。これらは１種を単独で、又は２種以上を組み合わせて使用することができる。
【０１０１】
本発明の立体造形用組成物は、光又は熱重合開始剤として、少なくとも光又は熱カチオン重合開始剤を含有することが好ましく、特に光又は熱カチオン重合開始剤と光又は熱ラジカル重合開始剤を共に含有することが、本発明の立体造形用組成物の硬化反応をより効率的に進行させることができる場合があり、得られる硬化物の硬度が硬化物が向上する場合がある。
【０１０２】
＜光カチオン重合開始剤＞
上記光カチオン重合開始剤は、光を照射することによって酸を発生して、カチオン重合性化合物の重合反応を開始させる化合物であり、光を吸収するカチオン部と酸の発生源となるアニオン部からなる。
【０１０３】
光カチオン重合開始剤としては、例えば、ジアゾニウム塩系化合物、ヨードニウム塩系化合物、スルホニウム塩系化合物、ホスホニウム塩系化合物、セレニウム塩系化合物、オキソニウム塩系化合物、アンモニウム塩系化合物、臭素塩系化合物等が挙げられる。
【０１０４】
本発明においては、なかでも、スルホニウム塩系化合物を使用することが、硬化性に優れる点で好ましい。スルホニウム塩系化合物のカチオン部としては、例えば、（４−ヒドロキシフェニル）メチルベンジルスルホニウムイオン、トリフェニルスルホニウムイオン、ジフェニル［４−（フェニルチオ）フェニル］スルホニウムイオン、４−（４−ビフェニリルチオ）フェニル−４−ビフェニリルフェニルスルホニウムイオン、トリ−ｐ−トリルスルホニウムイオン等のアリールスルホニウムイオン（特に、トリアリールスルホニウムイオン）を挙げることができる。
【０１０５】
光カチオン重合開始剤のアニオン部としては、例えば、［（Ｙ）ｓＢ（Ｐｈｆ）４−ｓ］−（式中、Ｙはフェニル基又はビフェニリル基を示す。Ｐｈｆは水素原子の少なくとも１つが、パーフルオロアルキル基、パーフルオロアルコキシ基、及びハロゲン原子から選択される少なくとも１種で置換されたフェニル基を示す。ｓは０〜３の整数である）、ＢＦ４−、［（Ｒｆ）ｔＰＦ６−ｔ］−（Ｒｆ：水素原子の８０％以上がフッ素原子で置換されたアルキル基、ｔ：０〜５の整数）、ＡｓＦ６−、ＳｂＦ６−、ＳｂＦ５ＯＨ−等が挙げられる。
【０１０６】
光カチオン重合開始剤としては、例えば、（４−ヒドロキシフェニル）メチルベンジルスルホニウム  テトラキス（ペンタフルオロフェニル）ボレート、４−（４−ビフェニリルチオ）フェニル−４−ビフェニリルフェニルスルホニウム  テトラキス（ペンタフルオロフェニル）ボレート、４−（フェニルチオ）フェニルジフェニルスルホニウム  フェニルトリス（ペンタフルオロフェニル）ボレート、［４−（４−ビフェニリルチオ）フェニル］−４−ビフェニリルフェニルスルホニウム  フェニルトリス(ペンタフルオロフェニル)ボレート、ジフェニル［４−（フェニルチオ）フェニルスルホニウム］  ヘキサフルオロアンチモネート、ジフェニル［４−（フェニルチオ）フェニル］スルホニウム  トリス（ペンタフルオロエチル）トリフルオロホスフェート、ジフェニル［４−（フェニルチオ）フェニル］スルホニウム  テトラキス（ペンタフルオロフェニル）ボレート、ジフェニル［４−（フェニルチオ）フェニル］スルホニウム  ヘキサフルオロホスフェート、４−（４−ビフェニリルチオ）フェニル−４−ビフェニリルフェニルスルホニウム  トリス（ペンタフルオロエチル）トリフルオロホスフェート、ビス［４−（ジフェニルスルホニオ）フェニル］スルフィド  フェニルトリス（ペンタフルオロフェニル）ボレート、［４−（２−チオキサントニルチオ）フェニル］フェニル−２−チオキサントニルスルホニウム  フェニルトリス（ペンタフルオロフェニル）ボレート等が挙げられる。
【０１０７】
本発明においては、例えば、商品名「ＣＰＩ−１０１Ａ」、「ＣＰＩ−１００Ｐ」、「ＣＰＩ−１１０Ｐ」（以上、サンアプロ（株）製）、商品名「ＣＹＲＡＣＵＲＥ ＵＶＩ−６９９０」、「ＣＹＲＡＣＵＲＥ ＵＶＩ−６９９２」（以上、ダウ・ケミカル社製）、商品名「ＵＶＡＣＵＲＥ１５９０」（ダイセル・オルネクス（株）製）、商品名「ＣＤ−１０１０」、「ＣＤ−１０１１」、「ＣＤ−１０１２」（以上、米国サートマー製）；商品名「イルガキュア−２６４」（ＢＡＳＦ製）、商品名「ＣＩＴ−１６８２」（日本曹達（株）製）、商品名「ＰＨＯＴＯＩＮＩＴＩＡＴＯＲ ２０７４」（ローディアジャパン（株）製）等の市販品を好ましく使用することができる。これらは、１種を単独で、又は２種以上を組み合わせて使用することができる。
【０１０８】
＜熱カチオン重合開始剤＞
上記熱カチオン重合開始剤は、加熱処理を施すことによって酸を発生して、カチオン重合性化合物の重合反応を開始させる化合物であり、熱を吸収するカチオン部と酸の発生源となるアニオン部からなる。
【０１０９】
上記熱カチオン重合開始剤としては、例えば、ヨードニウム塩系化合物、スルホニウム塩系化合物等が挙げられる。
【０１１０】
熱カチオン重合開始剤のカチオン部としては、例えば、４−ヒドロキシフェニル−メチル−ベンジルスルホニウムイオン、４−ヒドロキシフェニル−メチル−（２−メチルベンジル）スルホニウムイオン、４−ヒドロキシフェニル−メチル−１−ナフチルメチルスルホニウムイオン、ｐ−メトキシカルボニルオキシフェニル−ベンジル−メチルスルホニウムイオン等が挙げられる。
【０１１１】
上記熱カチオン重合開始剤のアニオン部としては、上記光カチオン重合開始剤のアニオン部と同様の例を挙げることができる。
【０１１２】
上記熱カチオン重合開始剤としては、例えば、４−ヒドロキシフェニル−メチル−ベンジルスルホニウム  フェニルトリス（ペンタフルオロフェニル）ボレート、４−ヒドロキシフェニル−メチル−（２−メチルベンジル）スルホニウム  フェニルトリス（ペンタフルオロフェニル）ボレート、４−ヒドロキシフェニル−メチル−１−ナフチルメチルスルホニウム  フェニルトリス（ペンタフルオロフェニル）ボレート、ｐ−メトキシカルボニルオキシフェニル−ベンジル−メチルスルホニウム  フェニルトリス（ペンタフルオロフェニル）ボレート等が挙げられる。
【０１１３】
＜光ラジカル重合開始剤＞
上記光ラジカル重合開始剤としては、例えば、１−ヒドロキシシクロヘキシルフェニルケトン、２−ヒドロキシ−２−メチル−１−フェニルプロパン−１−オン、ジエトキシアセトフェノン、１−（４−イソプロピルフェニル）−２−ヒドロキシ−２−メチルプロパン−１−オン、１−（４−ドデシルフェニル）−２−ヒドロキシ−２−メチルプロパン−１−オン、４−（２−ヒドロキシエトキシ）−フェニル（２−ヒドロキシ−２−プロピル）ケトン、２−メチル−１−［４−（メチルチオ）フェニル］−２−モルホリノプロパン−１−オン、ベンゾイン、ベンゾインメチルエーテル、ベンゾインエチルエーテル、ベンゾインイソプロピルエーテル、ベンゾイン−ｎ−ブチルエーテル、ベンゾインフェニルエーテル、ベンジルジメチルケタール、ベンゾフェノン、ベンゾイル安息香酸、ベンゾイル安息香酸メチル、４−フェニルベンゾフェノン−４−メトキシベンゾフェノン、チオキサンソン、２−クロロチオキサンソン、２−メチルチオキサンソン、２，４−ジメチルチオキサンソン、イソプロピルチオキサンソン、２，４−ジクロロチオキサンソン、２，４−ジエチルチオキサンソン、２，４−ジイソプロピルチオキサンソン、２，４，６−トリメチルベンゾイルジフェニルホスフィンオキサイド、メチルフェニルグリオキシレート、ベンジル、カンファーキノン等が挙げられる。
【０１１４】
本発明においては、例えば、商品名「イルガキュア−１８４」、「イルガキュア−１２７」、「イルガキュア−１４９」、「イルガキュア−２６１」、「イルガキュア−３６９」、「イルガキュア−５００」、「イルガキュア−６５１」、「イルガキュア−７５４」、「イルガキュア−７８４」、「イルガキュア−８１９」、「イルガキュア−９０７」、「イルガキュア−１１１６」、「イルガキュア−１１７３」、「イルガキュア−１６６４」、「イルガキュア−１７００」、「イルガキュア−１８００」、「イルガキュア−１８５０」、「イルガキュア−２９５９」、「イルガキュア−４０４３」、「ダロキュア−１１７３」、「ダロキュア−ＭＢＦ」（ＢＡＳＦ製）等の市販品を好ましく使用することができる。これらは、１種を単独で、又は２種以上を組み合わせて使用することができる。
【０１１５】
＜熱ラジカル重合開始剤＞
上記熱ラジカル重合開始剤としては、例えば、アゾビスイソブチロニトリル等のアゾ化合物；ハイドロパーオキサイド、ジアルキルパーオキサイド、パーオキシエステル、ジアシルパーオキサイド、パーオキシジカーボネート、パーオキシケタール、ケトンパーオキサイド等（具体的には、ベンゾイルパーオキサイド、ｔ−ブチルパーオキシ−２−エチルヘキサノエート、２，５−ジメチル−２，５−ジ（２−エチルヘキサノイル）パーオキシヘキサン、ｔ−ブチルパーオキシベンゾエート、ｔ−ブチルパーオキサイド、クメンハイドロパーオキサイド、ジクミルパーオキサイド、ジ−ｔ−ブチルパーオキサイド、２，５−ジメチル−２，５−ジブチルパーオキシヘキサン、２，４−ジクロロベンゾイルパーオキサイド、１，４−ジ（２−ｔ−ブチルパーオキシイソプロピル）ベンゼン、１，１−ビス（ｔ−ブチルパーオキシ）−３，３，５−トリメチルシクロヘキサン、メチルエチルケトンパーオキサイド、１，１，３，３−テトラメチルブチルパーオキシ−２−エチルヘキサノエート等）の有機過酸化物類が挙げられる。
【０１１６】
光又は熱カチオン重合開始剤の使用量は、本発明の立体造形用組成物に含まれるカチオン重合性化合物１００重量部に対して、例えば０．１〜２０重量部程度が好ましく、より好ましくは０．５〜１０重量部、更に好ましくは１〜１０重量部である。
【０１１７】
また、光又は熱ラジカル重合開始剤を光又は熱カチオン重合開始剤と共に使用する場合、光又は熱ラジカル重合開始剤の使用量は、本発明の立体造形用組成物に含まれるカチオン重合性化合物１００重量部に対して、０．１〜５重量部が好ましく、特に好ましくは０．５〜３重量部、最も好ましくは０．５〜２重量部である。
【０１１８】
本発明の立体造形用組成物は更に溶剤を含有しても良いが、溶剤を含有しないこと、若しくは溶剤の含有量を抑制することが、乾燥性を向上することができる点、溶剤により劣化し易い基材にも適用可能となる点、及び溶剤の揮発による臭気の発生を防止することができる点で好ましく、溶剤の含有量は本発明の立体造形用組成物全量（１００重量％）の１０重量％以下が好ましく、より好ましくは５重量％以下、特に好ましくは１重量％以下である。
【０１１９】
本発明の立体造形用組成物はカチオン重合性化合物と光又は熱重合開始剤以外にも必要に応じて他の成分を含有していても良い。他の成分としては、例えば、周知慣用の増感剤（例えば、アクリジン化合物、ベンゾフラビン類、ペリレン類、アントラセン類、チオキサントン化合物類、レーザ色素類等）、増感助剤、酸化防止剤、アミン類等の安定化剤、色材（顔料、染料等）、分散剤、溶剤、消泡剤、レベリング剤、シランカップリング剤、充填剤、難燃剤等が挙げられる。
【０１２０】
特に、本発明の立体造形用組成物が光重合開始剤を含有する組成物であり、且つ上記組成物をＵＶ−ＬＥＤを照射して硬化させる場合には、増感剤、及び必要に応じて増感助剤を含有することが、光重合開始剤の光吸収率を向上して硬化性を向上することができる点で好ましく、これらの含有量（２種以上含有する場合はその総量）は、本発明の立体造形用組成物に含まれるカチオン重合性化合物１００重量部に対して、例えば０．０５〜１０重量部、好ましくは０．１〜５重量部である。
【０１２１】
また、増感剤としては、例えば、下記式（f-1）で表される化合物と下記式（f-2）で表される化合物を併用すると、得られる硬化物の着色を極めて低く抑制しつつ、硬化性を向上することができる点で好ましく、これらの化合物の併用割合［式（f-1）で表される化合物／式（f-2）で表される化合物；重量比］は、例えば０．０１〜１．０、好ましくは０．１〜０．５、特に好ましくは０．２〜０．５である。尚、下記式（f-1）で表される化合物としては、例えば商品名「アントラキュアー  ＵＶＳ−１３３１」（川崎化成工業（株）製）を使用することができる。また、下記式（f-2）で表される化合物としては、例えば商品名「アントラキュアー  ＵＶＳ−５８１」（川崎化成工業（株）製）を使用することができる。
【化１２】
2020117646.tif 000013
【０１２２】
（色材）
本発明の立体造形用組成物は、更に色材を含有することが好ましい。色材には顔料及び染料が含まれる。尚、色材を含有しない場合は、クリアインクとして使用することができる。
【０１２３】
＜顔料＞
上記顔料としては、一般に顔料として知られている色材であって、本発明の立体造形用組成物中に分散可能なものであれば、特に制限なく使用することができる。顔料の平均粒子径は、例えば３００ｎｍ以下であることが吐出性、インク飛翔性、及び印字再現性に優れる点で好ましい。上記顔料は１種を単独で、又は２種以上を組み合わせて使用することができる。
【０１２４】
上記顔料は、発色・着色性に加えて、磁性、蛍光性、導電性、又は誘電性等を併せて有するものであってもよい。この場合には、画像に様々な機能を付与することができる。
【０１２５】
使用可能な上記顔料としては、例えば、土製顔料（例えば、オーカー、アンバー等）、ラピスラズリ、アズライト、白亜、胡粉、鉛白、バーミリオン、ウルトラマリン、ビリジャン、カドミウムレッド、炭素顔料（例えば、カーボンブラック、カーボンリファインド、カーボンナノチューブ等）、金属酸化物顔料（例えば、鉄黒、コバルトブルー、酸化亜鉛、二酸化チタン、酸化クロム、酸化鉄等）、金属硫化物顔料（例えば、硫化亜鉛等）、金属硫酸塩、金属炭酸塩（例えば、炭酸カルシウム、炭酸マグネシウム等）、金属ケイ酸塩、金属リン酸塩、金属粉末（例えば、アルミニウム粉末、ブロンズ粉末、亜鉛粉末等）等の無機顔料；不溶性アゾ顔料（例えば、モノアゾイエロー、モノアゾレッド、モノアゾバイオレット、ジスアゾイエロー、ジスアゾオレンジ、ピラゾロン顔料等）、溶性アゾ顔料（例えば、アゾイエローレーキ、アゾレーキレッド等）、ベンズイミダゾロン顔料、β−ナフトール顔料、ナフトールＡＳ顔料、縮合アゾ顔料、キナクリドン顔料（例えば、キナクリドンレッド、キナクリドンマゼンタ等）、ペリレン顔料（例えば、ペリレンレッド、ペリレンスカーレット等）、ペリノン顔料（例えば、ペリノンオレンジ等）、イソインドリノン顔料（例えば、イソインドリノンイエロー、イソインドリノンオレンジ等）、イソインドリン顔料（例えば、イソインドリンイエロー等）、ジオキサジン顔料（例えば、ジオキサジンバイオレット等）、チオインジゴ顔料、アントラキノン顔料、キノフタロン顔料（例えば、キノフタロンイエロー等）、金属錯体顔料、ジケトピロロピロール顔料、フタロシアニン顔料（例えば、フタロシアニンブルー、フタロシアニングリーン等）、染料レーキ顔料等の有機顔料；無機蛍光体や有機蛍光体等の蛍光顔料等が挙げられる。
【０１２６】
＜染料＞
上記染料としては、例えば、ニトロアニリン系、フェニルモノアゾ系、ピリドンアゾ系、キノフタロン系、スチリル系、アントラキノン系、ナフタルイミドアゾ系、ベンゾチアゾリルアゾ系、フェニルジスアゾ系、チアゾリルアゾ系染料等が挙げられる。これらは１種を単独で、又は２種以上を組み合わせて使用することができる。
【０１２７】
上記色材（顔料及び／又は染料）の含有量（２種以上含有する場合はその総量）は、本発明の立体造形用組成物に含まれるカチオン重合性化合物１００重量部に対して、例えば０．５〜２０重量部、好ましくは１〜１５重量部である。
【０１２８】
（分散剤）
本発明の立体造形用組成物は、上記色材の分散性を向上するために分散剤を含有することが好ましい。
【０１２９】
上記分散剤としては、例えば、ノニオン系界面活性剤、イオン系界面活性剤、帯電剤、
高分子系分散剤（例えば、商品名「Ｓｏｌｓｐｅｒｓｅ２４０００」、「Ｓｏｌｓｐｅｒｓｅ３２０００」、以上アビシア社製、「アジスパーＰＢ８２１」、「アジスパーＰＢ８２２」、「アジスパーＰＢ８２４」、「アジスパーＰＢ８８１」、「アジスパーＰＮ４１１」、「アジスパーＰＮ４１１」、以上、味の素ファインテクノ（株）製）等が挙げられる。これらは１種を単独で、又は２種以上を組み合わせて使用することができる。
【０１３０】
本発明の立体造形用組成物が色材を含有する場合、色材と共に分散剤を含有することが、色材の分散性を向上することができる点で好ましく、上記分散剤の含有量は、色材（顔料及び／又は染料）１００重量部に対して、例えば１〜５０重量部、好ましくは３〜３０重量部、特に好ましくは５〜１０重量部である。
【０１３１】
本発明の立体造形用組成物は、カチオン重合性化合物、光又は熱重合開始剤、及び必要に応じて他の成分を、自公転式撹拌脱泡装置、ホモジナイザー、プラネタリーミキサー、３本ロールミル、ビーズミル等の一般的に知られる混合用機器を使用して均一に混合することにより製造することができる。尚、各成分は、同時に混合してもよいし、逐次混合してもよい。
【０１３２】
本発明の立体造形用組成物の表面張力（３０℃、１気圧下における）は、例えば１０〜５０ｍＮ／ｍ程度であり、好ましくは１５〜４０ｍＮ／ｍ、特に好ましくは１５〜３０ｍＮ／ｍ、最も好ましくは１８〜３０ｍＮ／ｍである。
【０１３３】
本発明の立体造形用組成物の粘度［２５℃、せん断速度１００（１／ｓ）における］は、例えば１〜１０００ｍＰａ・ｓ程度であり、上限は、好ましくは５００ｍＰａ・ｓ、より好ましくは１００ｍＰａ・ｓ、特に好ましくは５０ｍＰａ・ｓ、とりわけ好ましくは３０ｍＰａ・ｓである。また、下限は、好ましくは３ｍＰａ・ｓ、特に好ましくは５ｍＰａ・ｓ、最も好ましくは１０ｍＰａ・ｓである。本発明の立体造形用組成物の粘度が上記範囲内であると、流動性に優れ、例えばインクジェット印刷機を用いて吐出（若しくは、噴出）する場合は吐出性に優れるため好ましい。
【０１３４】
本発明の立体造形用組成物は、高湿度環境下（例えば湿度５０〜９０％ＲＨ、好ましくは湿度６５〜９０％ＲＨ、特に好ましくは湿度７０〜９０％ＲＨ、最も好ましくは湿度７５〜９０％ＲＨ、とりわけ好ましくは８０〜９０％ＲＨ）でも、また、空気中においても、光照射又は加熱処理を施すことにより速やかに硬化して硬化物を形成することができる。そのため、光又は熱硬化型インクジェット用インクとして使用した場合は、滲みや臭気の発生を防止することができ、印字品質に優れたインク被膜を形成することができる。
【０１３５】
光照射により硬化物を形成する場合、光源としては、光を照射することにより、本発明の立体造形用組成物中に酸を発生させることができる光源であれば良く、例えば、ＵＶ−ＬＥＤ、低、中、又は高圧水銀ランプのような水銀ランプ、水銀キセノンランプ、メタルハライドランプ、タングステンランプ、アーク灯、エキシマランプ、エキシマレーザ、半導体レーザ、ＹＡＧレーザ、レーザと非線形光学結晶とを組み合わせたレーザシステム、高周波誘起紫外線発生装置等を使用することができる。紫外線照射量（積算光量）は、例えば１０〜５０００ｍＪ／ｃｍ２である。
【０１３６】
本発明の立体造形用組成物は、光を照射した後は、更に加熱処理を施しても良い。加熱処理を施すことにより、硬化度をより一層向上させることができる。加熱処理を施す場合、加熱温度は４０〜２００℃程度であり、加熱時間は１分〜１５時間程度である。また、紫外線を照射した後に、室温（２０℃）で１〜４８時間程度静置することでも硬化度を向上させることができる。
【０１３７】
加熱処理により硬化物を形成する場合、加熱温度は４０〜２５０℃程度、加熱時間は５分〜２４時間程度である。加熱温度及び時間は上記範囲内において適宜調整することができ、加熱温度が高い場合は加熱時間が短く、加熱温度が低い場合には加熱時間を長くすることが好ましい。
【０１３８】
本発明の立体造形用組成物の硬化物の基材への密着性（ＪＩＳ  Ｋ  ５６００−５−６に準拠）は６段階分類試験において、例えば分類０〜２である。
［硬化物の形成条件］
２５±５℃、空気雰囲気下、湿度５０％又は７０％の条件で、紙、プラスチック、金属、及びガラスから選択される少なくとも１種の基材上に、厚み５μｍの塗膜を前記立体造形用組成物により形成し、該塗膜を以下（１）又は（２）の条件により硬化させ、硬化物を形成する。
（１）波長３６５ｎｍの紫外線を光量（ＵＶ照射量：５００ｍＪ／ｃｍ２）の条件で硬化させる。
（２）上記（１）の後、温度１２０℃で１０分間加熱処理する。
【０１３９】
本発明の立体造形用組成物の硬化物は、紙、プラスチック、金属、及びガラスから選択される少なくとも１種の基材に対しても優れた密着性を示す。具体的には、紙としては、上質紙、グラシン紙、クラフト紙、和紙等；プラスチックとしては、ポリエチレン、ポリプロピレン、ポリエチレンテレフタレート（ＰＥＴ）、塩化ビニル樹脂、ポリカーボネート、ＡＢＳ樹脂等；金属としては、アルミニウム箔、銅箔、ＳＵＳ板等；各種ガラス；その他にも天然ゴム、ブチルゴム、発泡体（例えば、ポリウレタン、ポリクロロプレンゴム等）、木材、織布、不織布、布、シリコンウェハ、セラミック等及びこれらの複合体等が挙げられる。従来、ガラスや金属に硬化物を密着させるためには、ガラスや金属表面に予め前処理（例えば、プライマー処理等）を施す必要があったが、本発明の立体造形用組成物を使用する場合は前処理を施す必要がなく、直接ガラスや金属に塗布し、硬化させることで密着性に優れた硬化物が形成できるので、極めて作業性に優れる。
【０１４０】
本発明の立体造形用組成物は、光又は熱硬化型インクジェット用インクとして使用すれば、高湿度環境下でも、被印刷物を特に限定することなく、且つ臭気の発生を抑制しつつ、非常に高精度で、高硬度のインク被膜を形成することができる。
【０１４１】
本発明の立体造形用組成物は、硬化の際の収縮が極めて小さいため、寸法安定性に優れた硬化物を形成することができる。そのため、本発明の立体造形用組成物を、例えば３Ｄプリンター等を用いて塗布することによって、三次元の立体構造を有する硬化物の形成に使用した場合、所望の形状を有する硬化物を極めて精度よく形成することができる。また上記硬化物表面に本発明の立体造形用組成物を塗布し硬化する操作を繰り返して硬化物の積層体を形成することができ、高さを有する立体造形物を形成することができる。
【０１４２】
本発明の立体造形用組成物によれば、種々の方法で立体造形物を形成することができる。例えば、インクジェット法により立体造形物を製造する場合、立体造形物の断面形状にインクを塗布してインク被膜を形成し、形成されたインク被膜を硬化し、硬化されたインク被膜の表面に更にインク被膜を形成する工程を繰り返して、インク被膜の硬化物を積み重ねることで厚みがある立体造形物を形成することができるが、インク被膜が硬化によって反りを生じる場合、インク被膜を積層して立体造形物を形成することが困難となる。しかし、本発明の立体造形用組成物は低硬化収縮性を有するため、インク被膜が硬化によって反りを生じることがなく、インク被膜を積層して精度よく立体造形物を形成することができる。
【０１４３】
従って、本発明の立体造形用組成物は点字印刷物や厚膜印刷物等を製造する用途に好適に使用することができる。すなわち、本発明の立体造形用組成物は、好ましくは点字印刷用組成物又は厚膜印刷用組成物である。
【０１４４】
本発明の立体造形用組成物は、とりわけ、インクジェット法により立体造形物（例えば、点字印刷物や厚膜印刷物等）を製造する用途に好適に使用することができる。すなわち、本発明の立体造形用組成物は、好ましくは、点字印刷用インクジェットインク又は厚膜印刷用インクジェットインクである。
【０１４５】
そして、本発明の立体造形用組成物をインクジェット法により立体造形物を製造する用途に使用すれば、インクジェット法は金型を使用せず、コンピューター上で作成した設計図に基づいて印字することによって造形物を形成するため、要望に応じて細かな変更を加えることが容易であり、オンデマンド製造に対応することができる。一方、金型等を用いる成型方法（例えば、射出成形法等）により立体造形物を製造する場合、金型の製造コストが嵩むことから、オンデマンド製造に対応することは困難である。
【０１４６】
［立体造形物、及びその製造方法］
本発明の立体造形物は、上記立体造形用組成物の硬化物から成る。本発明の立体造形物は上記硬化物以外にも他の構成要素（例えば、コーティング層等）を備えていてもよい。
【０１４７】
本発明の立体造形物の製造方法は特に制限が無い。例えば、上記立体造形用組成物の硬化物に切削等を施すことにより製造してもよく、上記立体造形用組成物を金型成形することにより製造してもよいし、更に、インクジェット方式による三次元プリンター等を使用して製造してもよい。
【０１４８】
上記立体造形物の形状、厚みは、用途に応じて適宜調整することができる。
【０１４９】
また、本発明の立体造形用組成物は速硬化性を有するため、本発明の立体造形物（例えば、三次元の成形物）の形成に用いると、所望の形状の立体造形物を、容易且つ効率よく製造することができる。
【０１５０】
本発明の立体造形物には、厚膜印刷物や、点字印刷物（例えば、点字ブロック、点字タイル等の足裏の触感覚で認識するもの；階段や手すり等に設ける点字表示版等の指先の触感覚で認識するものが含まれる）が含まれる。
【０１５１】
本発明の立体造形物は上記立体造形用組成物の硬化物によって形成されるため、本発明の立体造形物は、金属やガラスに対する密着性に特に優れる。
【０１５２】
［構造物、及びその製造方法］
本発明の構造物は、基材表面に上記立体造形物が固着した構成を有する。従って、本発明の構造物は、基材部分と立体造形物部分から成る。
【０１５３】
本発明の構造物には、例えば、基材表面に厚膜印刷物が固着したものや、基材表面に転じ印刷物が固着したものが含まれる。
【０１５４】
本発明の構造物は、例えば、インクジェット方式で、基材表面に、上記立体造形用組成物を吐出して塗膜を形成し、その後、塗膜を硬化させる工程を経て製造することができる。塗膜を硬化させる方法としては、本発明の立体造形用組成物と同様の方法、すなわち、光照射又は加熱処理を施す方法が採用できる。
【０１５５】
［塗膜形成−硬化］の操作は、１回で十分な厚みが得られない場合は、目的とする立体造形物の厚みとなるまで、繰り返し行うことが好ましい。詳細には、上記立体造形用組成物を、目的とする立体造形物の断面形状に吐出して塗膜を形成し、その後形成された塗膜を硬化させる工程を繰り返すことにより、塗膜の硬化物を積み重ねて、所望の厚みの立体造形物を形成することが好ましい。
【０１５６】
本発明の構造物の形状、厚みは、用途に応じて適宜調整することができる。
【０１５７】
基材としては、上述の基材を特に制限されることなく使用することができる。
【０１５８】
本発明の構造物において、上記立体造形用組成物の硬化物から成る立体造形物部分は、基材に対して（プラスチックはもちろん、金属やガラスに対しても）優れた密着性を有する。基材に対する密着性は、クロスカット法（ＪＩＳ  Ｋ  ５６００−５−６に準拠）による６段階分類試験において、例えば分類０〜２である。
【０１５９】
また、本発明の立体造形用組成物は速硬化性を有するため、本発明の構造物（例えば、基材表面に、上記立体造形用組成物の硬化物から成る印字や塗膜を有する構造物）を、効率よく製造することができる。
【０１６０】
更に、本発明の構造物は、本発明の立体造形用組成物を用いて形成されるため、基材表面にプライマー処理等の表面加工処理を施す必要がなく、得られる構造物は、基材と硬化物の間にプライマー処理等の表面加工処理層を有さないものであってよい。
【実施例】
【０１６１】
以下、実施例により本発明をより具体的に説明するが、本発明はこれらの実施例により限定されるものではない。
【０１６２】
実施例１
表１（単位は重量部）に記載の処方通りに各成分を混合して、インクを得た。得られたインクの２５℃、せん断速度１００（１／ｓ）における粘度を、Ｅ型粘度計（商品名「VISCOMETER TV-25」、東機産業（株）製）を用いて測定したところ、１２ｍＰａ・ｓであった。
【０１６３】
実施例２〜２０、比較例１〜２
下記表（単位は重量部）に記載の通りに処方を変更した以外は実施例１と同様にしてインクを得た。
【０１６４】
（高湿度環境下における硬化性評価）
実施例及び比較例で得られたインクをガラス板（商品名「S9112」、松浪硝子社製）又はアルミニウム板（商品名「A1050P」、アズワン社製）上にバーコーター（♯４）を用いて塗布し（塗膜厚み：５μｍ）、２４〜２５℃、空気雰囲気、湿度５０〜８０％条件下で、光源としてＬＥＤ照射器（商品名「UV-LED PROCESSOR LSS-05」、ＣＣＲ社製）を使用して３６５ｎｍの光（照度：１．５Ｗ／ｃｍ２）を照射［１回の照射量（露光量）を１Ｊ／ｃｍ２とし、タック性がなくなるまで繰り返し照射］し、照射回数により硬化性を評価した。
【０１６５】
（ガラス及び金属に対する密着性評価）
実施例及び比較例で得られたインクをガラス板（商品名「S9112」、松浪硝子社製）又はアルミニウム板（商品名「A1050P」、アズワン社製）上にバーコーター（♯４）を用いて塗布し（塗膜厚み：５μｍ）、２４〜２５℃、空気雰囲気、湿度５０％又は７０％条件下で、光照射（光源としてＬＥＤ照射器（商品名「UV-LED PROCESSOR LSS-05」、ＣＣＲ社製）を使用して３６５ｎｍの光をタック性がなくなるまで照射）を施して硬化物／基材積層体（１）を得た。
また、同様の方法で得られた硬化物／基材積層体（１）にポストベーク（オーブンを使用して、１２０℃の温度で１０分間加熱処理）を施して硬化物／基材積層体（２）を得た。
ＪＩＳ  Ｋ  ５６００−５−６の「クロスカット法」に準拠した方法で、得られた硬化物／基材積層体（１）、（２）の密着性を評価した。
具体的には、カッターナイフを使用して、硬化物／基材積層体を硬化物面側から縦横方向に切断して基材に達するような１００個のクロスカット（切断片）を形成した。
そして、粘着テープ（商品名「ニチバンテープ１号」、ニチバン(株)製）をクロスカット上に貼り付けて引き剥がし、剥離せずに残ったクロスカットを計数して、これを密着性の指標とした。尚、剥離せずに残ったクロスカットの数が多いほど密着性に優れる。
【０１６６】
結果を下記表にまとめて示す。
【表１】
2020117646.tif 000014
【０１６７】
【表２】
2020117646.tif 000015
【０１６８】
尚、表中の各成分を以下に説明する。
＜モノマー＞
ＩＳＢＤＶＥ：イソソルビドジビニルエーテル、商品名「ＩＳＢ−ＤＶＥ」、（株）ダイセル製
ＣＨＤＭＤＶＥ：シクロヘキサンジメタノールジビニルエーテル
ＴＥＧＤＶＥ：トリエチレングリコールジビニルエーテル
ＨＥＶＥ：エチレングリコールモノビニルエーテル
２０２１Ｐ：３，４−エポキシシクロヘキシルメチル（３，４−エポキシ）シクロヘキサンカルボキシレート、商品名「セロキサイド２０２１Ｐ」、（株）ダイセル製
ＯＸＴ１０１：３−エチル−３−ヒドロキシメチルオキセタン、商品名「アロンオキセタン  ＯＸＴ−１０１」、東亞合成（株）製
ＯＸＴ２２１：ビス［１−エチル（３−オキセタニル）］メチルエーテル、商品名「アロンオキセタン  ＯＸＴ−２２１」、東亞合成（株）製
＜光カチオン重合開始剤＞
ＣＰＩ１１０Ｐ：ジフェニル[４−（フェニルチオ）フェニル]スルホニウム  ヘキサフルオロホスファートおよびチオジ−ｐ−フェニレンビス（ジフェニルスルホニウム）  ビス（ヘキサフルオロホスファート）の混合物（９９．５／０．５）、商品名「ＣＰＩ−１１０Ｐ」、サンアプロ（株）製
＜増感剤＞
ＵＶＳ５８１：９，１０−ジ（カプリロイルオキシ）アントラセン、商品名「アントラキュアー  ＵＶＳ−５８１」、川崎化成工業（株）製
ＵＶＳ１３３１：９，１０−ジブトキシアントラセン、商品名「アントラキュアー  ＵＶＳ−１３３１」、川崎化成工業（株）製
＜色材＞
Pigment Blue 15:4：銅フタロシアニン
Pigment Red 122：３，１０−ジメチルキナクリドン
Pigment Yellow 155：２，２’−（１，４−フェニレン−ビス［イミノ（１−アセチル−２−オキソエタン−２，１−ジイル）アゾ］）ビス（テレフタル酸ジメチル）
Pigment Black 7：カーボンブラック
Pigment White 6：二酸化チタン
＜分散剤＞
商品名「アジスパー」、高分子系顔料分散剤、味の素ファインテクノ（株）製
【０１６９】
実施例１、２、及び比較例１で得られたインクについて、更に、以下の評価を行った。
【０１７０】
（寸法安定性評価）
インクを、１００μｍ厚みのＰＥＴフィルムに塗布して硬化させ、薄膜硬化物（縦×横×厚み＝２ｃｍ×１０ｃｍ×１００μｍ）を得、これを試験片とした。
平面上に、上記試験片の一方の短辺を固定して、他方の短辺の平面からの距離を測定してこれを反り量とした。反り量が小さい方が寸法安定性に優れる。
【０１７１】
（造形性評価）
インクジェットヘッド（一滴：４２ｐＬ）を用いて、インクを１００滴吐出して塗膜を形成し、得られた塗膜に紫外線を照射（ＵＶ照射量：５００ｍＪ／ｃｍ２）して硬化させ、これを１層目とした。その後、インクの吐出と硬化を繰り返し、計１０層を積層した。直径０．５ｍｍ、高さ０．５ｍｍの円柱状の立体造形物が得られた場合は造形性良好（○）、上記立体造形物が得られなかった場合は造形性不良（×）と評価した。結果を表３に示す。
【０１７２】
（点字の精度評価）
ＪＩＳ  Ｔ９２５３に準拠した以下の方法で、点字の精度を評価した。
インクを、インクジェットヘッドから紙上（商品名「サテン金藤」、王子製紙（株）製）に吐出し、紫外線を照射（ＵＶ照射量：５００ｍＪ／ｃｍ２）する操作を繰り返して、点字印刷物（目標形状：底面直径１．４５ｍｍ、中心高さ０．４ｍｍ）を形成した（ｎ＝１０）。得られた点字印刷物（ｎ＝１０）の最大高さと最大幅をマイクロメーターを用いて測定した。結果を表３に示す。
【０１７３】
（点字の密着性評価）
インクをインクジェットヘッドから基材上に吐出し、紫外線を照射（ＵＶ照射量：５００ｍＪ／ｃｍ２）する操作を繰り返して、点字印刷物（目標形状：底面直径１．４５ｍｍ、中心高さ０．４ｍｍ）を造形した。尚、基材として、紙、ＰＥＴ、ガラス、ガラス板（商品名「S9112」、松浪硝子社製）、アルミニウム板（商品名「A1050P」、アズワン社製）、及びＳＵＳ板（商品名「SUS304」、アズワン社製）を使用した。
得られた点字印刷物の基材への密着性を、以下の方法で評価した。
粘着テープ（商品名「ニチバンテープ１号」、ニチバン(株)製）を前記点字印刷物の上に貼り付けて引き剥がし、剥離の有無を評価した。  結果を表３に示す。
［評価基準］
○：点字部分の引き剥がしによる、印刷部の剥離なし
×：点字部分の引き剥がしによる、印刷部の剥離あり
【０１７４】
【表３】
2020117646.tif 000016
【０１７５】
（評価）
上記表１〜２より、本発明に係る立体造形用組成物をインクジェット方式で塗布すれば、高湿度環境下でも速やかに硬化して、金属やガラスに対する密着性に優れることがわかる。また上記表３より、本発明の立体造形用組成物によれば、寸法安定性、造形性、点字印刷物の精度に優れる立体造形物が得られることがわかる。また、紙、ＰＥＴ、ガラス、アルミ、又はステンレスの何れにおいても良好な密着性を示したことから、基材の種類を問わず、密着性に優れた立体造形物を製造することができることがわかる。また、ＪＩＳ  Ｔ９２５３に規定される点字の１点の直径は、１．４５±０．０５ｍｍ、１点の高さは０．４±０．１ｍｍであるところ、実施例１及び実施例２のインクによれば、ＪＩＳ規格を満たす高精度の点字印刷物が得られることがわかる。一方、比較例１のインクは、寸法安定性、造形性、点字印刷物の何れにおいても、実施例１及び実施例２よりも劣っていた。また紙以外の基材上に立体造形物を形成することができず、紙以外の基材に対する密着性は評価不能であった。
以上の結果から、本発明に係る立体造形用組成物をインクジェット方式で塗布すれば、高湿度環境下でも速やかに硬化して、寸法安定性、基材密着性に優れる立体造形物を、精度よく製造できることがわかる。
【０１７６】
従って、本発明の立体造形用組成物は、インクジェットインクとして好適であり、立体造形物（例えば、厚膜印刷物、点字印刷物等）製造用インクジェットインクとして好適である。